(57)【特許請求の範囲】
【請求項１】
ガラス製の内容器と、ガラス製の外容器とを含み、前記内容器と前記外容器との間に断熱空間が形成された二重容器を有し、
前記二重容器は、前記断熱空間において前記内容器と前記外容器とに接する、ケイ酸カルシウムを３５重量％以上含有するスペーサをさらに含む、液体容器。
【請求項２】
前記スペーサは、１．０％圧縮時の荷重１．０ＭＰａ以上の圧縮強度を有する、請求項１に記載の液体容器。
【請求項３】
前記スペーサは、３００℃において１．０Ｗ／（ｍ・Ｋ）以下の熱伝導率を有する、請求項１又は２に記載の液体容器。
【請求項４】
前記スペーサは、７００°Cで１０分加熱した後の質量減少率が１５％以下である、請求項１乃至３のいずれか１項に記載の液体容器。
【請求項５】
前記二重容器は、開口が形成された首部と、底部と、前記首部と前記底部とを繋ぐ胴部とを含み、
前記スペーサは、前記胴部及び／又は前記底部の前記断熱空間に配置される、請求項１乃至４のいずれか１項に記載の液体容器。
【請求項６】
前記二重容器は、複数の前記スペーサを含む、請求項１乃至５のいずれか１項に記載の液体容器。
【発明の詳細な説明】
【技術分野】
【０００１】
本発明は、液体容器に関し、特に、ガラス製の内容器及び外容器を含む二重容器の割れの抑制に関する。
【背景技術】
【０００２】
特許文献１には、ガラス製の内瓶及び外瓶により構成され、当該内瓶と外瓶との間に密閉空間が形成された二重容器において、当該内瓶と外瓶との間隔を一定に保持するためのスペーサを当該密閉空間に設けること、及び当該スペーサは、石綿にステンレス繊維をブレンドして得られる、吸水性の少ない弾力性のある材料により構成されることが記載されている。特許文献２には、真空二重瓶において、石綿から構成されるスペーサを設けることが記載されている。
【先行技術文献】
【特許文献】
【０００３】
【特許文献１】日本国実開昭５４−１３２８５８号公報
【特許文献２】日本国実開昭５５−０８３０３８号公報
【発明の概要】
【発明が解決しようとする課題】
【０００４】
一方、従来、いわゆるガラス魔法瓶においては、比較的大きな衝撃を受けた場合に割れが発生することがあった。【０００５】
本発明は、上記課題に鑑みて為されたものであり、割れの発生が効果的に抑制された液体容器を提供することをその目的の一つとする。
【課題を解決するための手段】
【０００６】
上記課題を解決するための本発明の一実施形態に係る液体容器は、ガラス製の内容器と、ガラス製の外容器とを含み、前記内容器と前記外容器との間に断熱空間が形成された二重容器を有し、前記二重容器は、前記断熱空間において前記内容器と前記外容器とに接する、ケイ酸カルシウムを含有するスペーサをさらに含む。【０００７】
また、前記スペーサは、ケイ酸カルシウムを３５重量％以上含有することとしてもよい。また、前記スペーサは、１．０％圧縮時の荷重１．０ＭＰａ以上の圧縮強度を有することとしてもよい。また、前記スペーサは、３００℃において１．０Ｗ／（ｍ・Ｋ）以下の熱伝導率を有することとしてもよい。また、前記二重容器は、開口が形成された首部と、底部と、前記首部と前記底部とを繋ぐ胴部とを含み、前記スペーサは、前記胴部及び／又は前記底部の前記断熱空間に配置されることとしてもよい。また、前記二重容器は、複数の前記スペーサを含むこととしてもよい。
【発明の効果】
【０００８】
本発明によれば、割れの発生が効果的に抑制された液体容器が提供される。
【図面の簡単な説明】
【０００９】
【図１】本発明の一実施形態に係る液体容器の外観図である。
【図２】図１に示す液体容器の上面図である。
【図３】図２に示す線ＩＩＩで切断した液体容器の断面図である。
【図４Ａ】図３に示す液体容器に含まれる二重容器の断面図である。
【図４Ｂ】図４Ａに示す二重容器の線ＩＶ−Ｂで囲まれた部分の拡大図である。
【図５】図４Ａに示す二重容器の下面図である。
【図６】本発明の一実施形態に係る二重容器の他の例の断面図である。
【図７】図６に示す二重容器の下面図である。
【発明を実施するための形態】
【００１０】
以下に、本発明の一実施形態について説明する。なお、本発明は本実施形態に限られるものではない。
【００１１】
図１は、本実施形態に係る液体容器１の外観図である。図２は、図１に示す液体容器１の上面図である。図３は、図２に示す線ＩＩＩで切断した液体容器１の断面図である。図４Ａは、図３に示す二重容器３０の断面図である。図４Ｂは、図４Ａに示す二重容器３０の線ＩＶ−Ｂで囲まれた部分の拡大図である。図５は、図４Ａに示す二重容器３０の下面図である。
【００１２】
図１〜図５に示すように、液体容器１は、ガラス製の内容器１０と、ガラス製の外容器２０とを含み、当該内容器１０と当該外容器２０との間に断熱空間３１が形成された二重容器３０を有し、当該二重容器３０は、当該断熱空間３１において当該内容器１０と当該外容器２０とに接する、ケイ酸カルシウムを含有するスペーサ４０をさらに含む。
【００１３】
液体容器１は、二重容器３０を有している。二重容器３０は、内容器１０及び外容器２０を含む。二重容器３０の内容器１０の内部には、液体を収容する収容空間３２が形成されている。外容器２０は、内容器１０との間に断熱空間３１が形成されるよう、当該内容器１０を収容する。この結果、二重容器３０は、内容器１０及び外容器２０を含む二重壁構造を有する。
【００１４】
内容器１０及び外容器２０はガラス製である。内容器１０及び外容器２０を構成するガラス材料は特に限られず、例えば、ガラス魔法瓶等の飲料容器に含まれる断熱性二重容器に使用され得るものが好ましく使用される。
【００１５】
二重容器３０の断熱空間３１は、当該二重容器３０に断熱性を付与する密閉された空間である。断熱空間３１の圧力は、当該断熱空間３１外の圧力に比べて低減されている。断熱空間３１の圧力は、二重容器３０に断熱性を付与する範囲内であれば特に限られないが、例えば、１００Ｐａ以下であることとしてもよく、１×１０−１Ｐａ以下であることが好ましく、１×１０−２Ｐａ以下であることがより好ましく、１×１０−３Ｐａ以下であることがより一層好ましく、１×１０−４Ｐａ以下であることが特に好ましい。断熱空間３１は、いわゆる真空断熱空間（真空断熱層）であることとしてもよい。
【００１６】
ここで、本発明において特徴的なことの一つは、二重容器３０が、ケイ酸カルシウムを含有するスペーサ４０を含むことである。
【００１７】
この点、従来、ガラス魔法瓶のスペーサは、衝撃を吸収するため、弾力性を有することが好ましいと認識されていた。一方、本発明の発明者らは、従来のガラス魔法瓶において、比較的大きな衝撃を受けた場合に割れが発生するという課題に着目し、当該課題を解決する技術的手段について鋭意検討を行った。
【００１８】
その結果、本発明の発明者らは、意外にも、従来のスペーサに比べて弾力性に乏しい（すなわち、圧縮強度が大きい）、ケイ酸カルシウムを含有するスペーサを採用することにより、ガラス魔法瓶における割れの発生が効果的に抑制されることを独自に見出し、本発明を完成するに至った。
【００１９】
すなわち、従来は、弾力性を有するスペーサを使用して、二重容器に対する衝撃を吸収することが好ましいと認識されていたのに対し、本発明は、意外にも、むしろ弾力性に乏しく圧縮強度が大きい、ケイ酸カルシウムを含有するスペーサ４０を使用することによって、衝撃による内容器１０の変位（特に、外容器２０に対する相対的な変位）を抑制することが、二重容器３０における割れの発生の抑制には効果的であるという独自の知見に基づくものである。
【００２０】
ケイ酸カルシウムは、酸化カルシウム（ＣａＯ）とケイ酸（ＳｉＯ２）が結合した化合物の水和物を含有し、例えば、ゾノトライト系ケイ酸カルシウム、トバモライト系ケイ酸カルシウム、ウオラストナイト系ケイ酸カルシウム、他のケイ酸カルシウム水和物及びそれらの混合物が挙げられる。
スペーサ４０に含有されるケイ酸カルシウムは特に限られないが、人工的に合成されたケイ酸カルシウム（合成ケイ酸カルシウム）であることが好ましい。合成ケイ酸カルシウムは、例えば、水熱合成により生成される。
【００２１】
スペーサ４０に含有されるケイ酸カルシウムは、ゾノトライト系ケイ酸カルシウム及びトバモライト系ケイ酸カルシウムからなる群より選択される１種以上を含有することが好ましく、ゾノトライト系ケイ酸カルシウムを含有することが特に好ましい。
【００２２】
この場合、スペーサ４０に含有されるケイ酸カルシウムは、ゾノトライト系ケイ酸カルシウム及びトバモライト系ケイ酸カルシウムからなる群より選択される１種以上を主成分として含有することが好ましく、ゾノトライト系ケイ酸カルシウムを主成分として含有することが特に好ましい。
【００２３】
具体的に、スペーサ４０に含有されるケイ酸カルシウムは、ゾノトライト系ケイ酸カルシウム及びトバモライト系ケイ酸カルシウムからなる群より選択される１種以上を５０重量％以上含有する（スペーサ４０に含有されるケイ酸カルシウムの総重量に対する、ゾノトライト系ケイ酸カルシウム及びトバモライト系ケイ酸カルシウムからなる群より選択される１種以上の重量の割合が５０％以上である）ことが好ましく、ゾノトライト系ケイ酸カルシウムを５０重量％以上含有する（スペーサ４０に含有されるケイ酸カルシウムの総重量に対する、ゾノトライト系ケイ酸カルシウムの重量の割合が５０％以上である）ことが特に好ましい。
【００２４】
スペーサ４０に含有されるケイ酸カルシウムの量は、本発明による効果が得られる範囲内であれば特に限られないが、例えば、当該スペーサ４０は、ケイ酸カルシウムを３５重量％以上含有することとしてもよい。この場合、スペーサ４０のケイ酸カルシウム含有量は、例えば、４０重量％以上であることが好ましく、４５重量％以上であることがより好ましく、５０重量％以上であることが特に好ましい。
ケイ酸カルシウムを３５重量％以上含有することにより、比較的大きな衝撃を受けた場合に割れの発生を抑制しやすくなる。また、高い断熱性を長時間保持することができる。
【００２５】
すなわち、スペーサ４０は、例えば、ケイ酸カルシウムを３５重量％以上、４０重量％以上、４５重量％以上、又は５０重量％以上含有し、且つ当該ケイ酸カルシウムは、ゾノトライト系ケイ酸カルシウム及びトバモライト系ケイ酸カルシウムからなる群より選択される１種以上を含有し、好ましくはゾノトライト系ケイ酸カルシウムを含有することとしてもよい。
【００２６】
この場合、スペーサ４０は、例えば、ゾノトライト系ケイ酸カルシウム及びトバモライト系ケイ酸カルシウムからなる群より選択される１種以上を３５重量％以上、４０重量％以上、４５重量％以上、又は５０重量％以上含有することとしてもよく、ゾノトライト系ケイ酸カルシウムを３５重量％以上、４０重量％以上、４５重量％以上、又は５０重量％以上含有することとしてもよい。
【００２７】
スペーサ４０は、ケイ酸カルシウム以外の材料をさらに含有することとしてもよい。この場合、スペーサ４０のケイ酸カルシウム含有量は、例えば、３５重量％以上、８５重量％以下の範囲内であることとしてもよく、４０重量％以上、８０重量％以下の範囲内であることとしてもよく、４５重量％以上、７５重量％以下の範囲内であることとしてもよく、５０重量％以上、７０重量％以下の範囲内であることとしてもよい。
【００２８】
すなわち、スペーサ４０は、例えば、ケイ酸カルシウムを３５重量％以上、８５重量％以下の範囲内、４０重量％以上、８０重量％以下の範囲内、４５重量％以上、７５重量％以下の範囲内、又は５０重量％以上、７０重量％以下の範囲内で含有し、且つ当該ケイ酸カルシウムは、ゾノトライト系ケイ酸カルシウム及びトバモライト系ケイ酸カルシウムからなる群より選択される１種以上を含有し、好ましくはゾノトライト系ケイ酸カルシウムを含有することとしてもよい。
【００２９】
この場合、スペーサ４０は、例えば、ゾノトライト系ケイ酸カルシウム及びトバモライト系ケイ酸カルシウムからなる群より選択される１種以上を３５重量％以上、８５重量％以下の範囲内、４０重量％以上、８０重量％以下の範囲内、４５重量％以上、７５重量％以下の範囲内、又は５０重量％以上、７０重量％以下の範囲内で含有することとしてもよく、ゾノトライト系ケイ酸カルシウムを３５重量％以上、８５重量％以下の範囲内、４０重量％以上、８０重量％以下の範囲内、４５重量％以上、７５重量％以下の範囲内、又は５０重量％以上、７０重量％以下の範囲内で含有することとしてもよい。
【００３０】
スペーサ４０は、例えば、繊維材料をさらに含有してもよい。この場合、スペーサ４０は、ケイ酸カルシウムのマトリックスと、当該マトリックスに分散した繊維材料とを含有することとしてもよい。スペーサ４０は、繊維材料を補強繊維として含有することとしてもよい。
【００３１】
スペーサ４０に含有される繊維材料は、無機繊維材料であることが好ましい。無機繊維材料は特に限られないが、例えば、ワラストナイト、ガラス繊維（例えば、ガラス長繊維及びグラスウールからなる群より選択される１種以上、好ましくはガラス長繊維）、ロックウール、セラミック繊維（例えば、アルミナ繊維、シリカ繊維、シリカアルミナ繊維及びジルコニア繊維からなる群より選択される１種以上）及び炭素繊維からなる群より選択される１種以上であることが好ましく、ワラストナイト及びガラス繊維（例えば、ガラス長繊維及びグラスウールからなる群より選択される１種以上、好ましくはガラス長繊維）からなる群より選択される１種以上であることが特に好ましい。
【００３２】
スペーサ４０は、例えば、３５重量％以上、８５重量％以下の範囲内のケイ酸カルシウムと、１０重量％以上、６５重量％以下の範囲内の繊維材料とを含有することとしてもよく、４０重量％以上、８０重量％以下の範囲内のケイ酸カルシウムと、１５重量％以上、６０重量％以下の範囲内の繊維材料とを含有することが好ましく、４５重量％以上、７５重量％以下の範囲内のケイ酸カルシウムと、２０重量％以上、５５重量％以下の範囲内の繊維材料とを含有することがより好ましく、５０重量％以上、７０重量％以下の範囲内のケイ酸カルシウムと、２５重量％以上、５０重量％以下の範囲内の繊維材料とを含有することが特に好ましい。
スペーサ４０に含有される無機繊維材料を上記の含有量とすることで、スペーサ４０の熱伝導率をコントロール可能である。
【００３３】
スペーサ４０は、有機成分を実質的に含有しないこととしてもよい。スペーサ４０に含有される有機成分の量は、例えば、１重量％以下であることしてもよく、０．１重量％以下であることが好ましく、０．０１重量％以下であることが特に好ましい。
スペーサ４０に含有される有機成分を上記の範囲とすることにより、断熱空間３１の圧力を真空断熱空間とし易くなり、安定した断熱性を付与できる。また、質量減少率を所望の範囲とし易くなる。
【００３４】
スペーサ４０は、比較的高い圧縮強度を有する。すなわち、スペーサ４０は、１．０％圧縮時の荷重１．０ＭＰａ以上の圧縮強度を有することとしてもよい。この場合、スペーサ４０の厚さを１．０％減じるためには、当該スペーサ４０に１．０ＭＰａ以上の圧縮荷重をかける必要がある。さらに、スペーサ４０の１．０％圧縮時の荷重は、例えば、１．５ＭＰａ以上であることが好ましく、２．０ＭＰａ以上であることが特に好ましい。
【００３５】
なお、成形体の１．０％圧縮時の荷重は、例えば、圧縮試験機を使用して、所定サイズ（例えば、５０ｍｍ×５０ｍｍ、厚さ５０ｍｍ）の成形体を圧縮し、当該成形体が１．０％圧縮された時点（当該成形体の厚さが１．０％低減された時点）に当該成形体にかけられている荷重として測定される。
【００３６】
スペーサ４０は、比較的高い断熱性を有する。すなわち、スペーサ４０は、３００℃において１．０Ｗ／（ｍ・Ｋ）以下の熱伝導率を有することとしてもよい。この場合、スペーサ４０の３００℃における熱伝導率は、例えば、０．５Ｗ／（ｍ・Ｋ）以下であることが好ましく、０．４Ｗ／（ｍ・Ｋ）以下であることがより好ましく、０．３Ｗ／（ｍ・Ｋ）以下であることが更に好ましく、０．２Ｗ／（ｍ・Ｋ）以下であることが特に好ましい。
３００℃における熱伝導率を１．０Ｗ／（ｍ・Ｋ）以下とすることで、内容器１０の熱がスペーサ４０を介して外容器２０に伝わることを防ぎ、高い断熱性を長時間保持することができる。
【００３７】
また、スペーサ４０は、例えば、１００℃において１．０Ｗ／（ｍ・Ｋ）以下の熱伝導率を有することとしてもよい。この場合、スペーサ４０の１００℃における熱伝導率は、例えば、０．５Ｗ／（ｍ・Ｋ）以下であることが好ましく、０．４Ｗ／（ｍ・Ｋ）以下であることが更に好ましく、０．３Ｗ／（ｍ・Ｋ）以下であることが更に好ましく、０．２Ｗ／（ｍ・Ｋ）以下であることが特に好ましい。
【００３８】
また、スペーサ４０は、例えば、７００℃で１０分加熱した後の質量減少率が１５％以下としてもよい。質量減少率は０〜１０％であることが好ましく、０〜７％であることがより好ましく、０〜５％であることが更に好ましい。
質量減少率は加熱前の質量と、７００℃で１０分加熱した後の質量を測定し、下式により算出できる。
質量減少率（％）＝（（加熱前の質量−７００℃で１０分加熱後の質量）/加熱前の質量）×１００
【００３９】
７００℃で加熱した後と加熱前との質量の差が少ない材質のスペーサを選択することによって、スペーサ４０より揮発した物質が断熱空間３１に拡散するのを防ぐことができる。それにより断熱空間３１の圧力を低減しやすくなり、製造効率が向上する。さらに、内容器１０に高温の液体を充填してスペーサ４０に熱が加わった場合にも、断熱空間３１の圧力を１×１０−４Ｐａ以下に保持、好ましくは真空断熱空間とし易くなり、高い断熱性が得られる。
スペーサ４０は、例えば、７００℃に保持した電気炉内にスペーサ４０を入れ、加熱することができる。 
【００４０】
スペーサ４０の密度は、所望の圧縮強度及び断熱性が得られる範囲内であれば特に限られないが、当該スペーサ４０は、例えば、４５０ｋｇ／ｃｍ３以上、１２００ｋｇ／ｃｍ３以下の密度を有することとしてもよい。さらに、スペーサ４０の密度は、例えば、５５０ｋｇ／ｃｍ３以上、１１００ｋｇ／ｃｍ３以下であることが好ましく、６５０ｋｇ／ｃｍ３以上、１０００ｋｇ／ｃｍ３以下であることがより好ましく、７５０ｋｇ／ｃｍ３以上、９００ｋｇ／ｃｍ３以下であることが特に好ましい。  
【００４１】
スペーサ４０の形状は特に限られないが、例えば、柱状又は筒状であることが好ましく、柱状であることが特に好ましい。スペーサ４０が柱状又は筒状の形状を有する場合、当該スペーサ４０は、例えば、円柱状、円筒状、多角柱状又は多角筒状であることとしてもよく、円柱状又は円筒状であることが好ましく、円柱状であることが特に好ましい。
【００４２】
スペーサ４０の製造方法は、上述した当該スペーサ４０の構成を実現できる方法であれば特に限られないが、当該スペーサ４０は、例えば、ケイ酸カルシウムを含有する成形体の公知の製造方法と同様の方法によって製造される。すなわち、例えば、ゾノライト系ケイ酸カルシウム及び無機繊維材料を含有する成形体は、特開昭５５−１６７１６７号公報に記載される次のような方法で製造される。
【００４３】
まずＣａＯ／ＳｉＯ２モル比が０．６〜１．２である、ケイ酸原料（ケイ藻土、ケイ石等）及び石灰原料（消石灰、生石灰等）の混合物１００重量部と、予め水熱合成により得られたゾノライト５０重量部〜１７０重量部と、無機繊維材料１５重量部〜１５０重量部と、固形分の総量の２倍量〜８倍量の水とを均一に混合してスラリーを調製する。
【００４４】
次いで、スラリーを脱水成形することにより成形体を得る。さらに、この成形体を、加圧水蒸気中で加熱し、ケイ酸原料と石灰原料とを反応させて（水熱反応）、ゾノライト系ケイ酸カルシウムを生成する。その後、成形体を３３０℃以上に加熱することにより、ゾノライト系ケイ酸カルシウム及び無機繊維材料を含有する成形体を得る。そして、この成形体の一部を削り出すことにより得られた成形体を、スペーサ４０として使用する。
【００４５】
スペーサ４０は、二重容器３０の断熱空間３１において、互いに対向する、内容器１０の外表面１１の一部と、外容器２０の内表面２１の一部とに接している。すなわち、図４Ｂに示す例において、スペーサ４０の内容器１０側の表面（第一表面）４１は、当該内容器１０の外表面１１の一部と接し、当該スペーサ４０の外容器２０側の表面（第二表面）４２は、当該外容器２０の内表面２１の一部と接している。
【００４６】
また、スペーサ４０の、内容器１０及び外容器２０と接していない表面は、断熱空間３１において、他の部材と接していないこととしてもよい。すなわち、図４Ｂに示す例において、スペーサ４０の第一表面４１及び第二表面４２以外の表面（第三表面）４３は、断熱空間３１において、他の部材と接していない。
【００４７】
スペーサ４０が断熱空間３１において内容器１０と外容器２０とに接する態様は特に限られない。すなわち、スペーサ４０は、内容器１０及び外容器２０の一方又は両方と、直接接してもよいし、他の層を介して接してもよい。具体的に、例えば、スペーサ４０は、内容器１０及び外容器２０の一方又は両方と、接着層を介して接着していることとしてもよい。すなわち、図４Ｂに示す例において、スペーサ４０の第一表面４１及び第二表面４２の一方又は両方は、内容器１０の外表面１１及び外容器２０の内表面２１の一方又は両方と、接着層（図示せず）を介して接着していることとしてもよい。この接着層は、例えば、流動性の接着剤が硬化することにより形成された層である。
【００４８】
二重容器３０は、複数のスペーサ４０を含むこととしてもよい。図２〜図５に示す例において、二重容器３０は、３つのスペーサ４０を含んでいる。
【００４９】
複数のスペーサ４０は、二重容器３０の断熱空間３１において、互いに離れて配置される。複数のスペーサ４０は、二重容器３０の周方向において実質的に等間隔に配置されていることが好ましい。すなわち、図２〜図５に示す例において、３つのスペーサ４０は、二重容器３０の周方向において実質的に等間隔に配置されている。
【００５０】
二重容器３０の断熱空間３１においてスペーサ４０が配置される位置は、本発明による効果が得られる位置であれば特に限られない。この点、二重容器３０は、開口３６が形成された首部３３と、底部３４と、当該首部３３と当該底部３４とを繋ぐ胴部３５とを含み、スペーサ４０は、当該胴部３５及び／又は当該底部３４の断熱空間３１に配置されることとしてもよい。
【００５１】
すなわち、図３及び図４Ａに示す例において、二重容器３０は、開口３６が形成され当該二重容器３０の長手方向一方端を構成する首部３３と、当該二重容器３０の長手方向他方端を構成する底部３４と、当該首部３３と当該底部３４とを繋ぐ胴部３５とを含む。このため、二重容器３０の収容空間３２は、首部３３の開口３６によってのみ外部と連通する。そして、図３及び図４Ａに示す例において、二重容器３０は、その胴部３４の断熱空間３１にスペーサ４０を含んでいる。
【００５２】
図６は、本実施形態に係る二重容器３０の他の例の断面図である。図７は、図６に示す二重容器３０の下面図である。図６及び図７に示す例において、スペーサ４０は、二重容器３０の底部３４の断熱空間３１に配置されている。この例においても、二重容器３０は、周方向において実質的に等間隔に配置された３つのスペーサ４０を含んでいる。
【００５３】
なお、図２〜図７に示す例において、スペーサ４０は、円柱状の成形体である。すなわち、図７に示すように、スペーサ４０の第一表面４１及び第二表面４２は一対の円形表面であり、第三表面４３は円柱の側面である。
【００５４】
二重容器３０の首部３３を構成する内容器１０の首部１３及び外容器２０の首部２３の厚さは、当該二重容器３０の胴部３５を構成する内容器１０の胴部１５及び外容器２０の胴部２５の厚さより小さいこととしてもよく、及び／又は当該二重容器３０の底部３４を構成する内容器１０の底部１４及び外容器２０の底部２４の厚さより小さいこととしてもよい。
【００５５】
この場合であっても、ケイ酸カルシウムを含有するスペーサ４０を二重容器３０の胴部３５及び／又は底部３４の断熱空間に配置することにより、当該二重容器３０の首部３３における割れの発生が効果的に抑制される。
【００５６】
なお、内容器１０の首部１３及び外容器２０の首部２３の厚さは、当該内容器１０の胴部１５及び外容器２０の胴部２５の厚さと同一又は当該厚さより大きいこととしてもよく、及び／又は当該内容器１０の底部１４及び外容器２０の底部２４の厚さと同一又は当該厚さより大きいこととしてもよい。
【００５７】
図２〜図７に示す例において、二重容器３０の首部３３の径は、胴部３４の径より小さくなっている。すなわち、二重容器３０は、胴部３５から首部３３にかけて径が低減されるように形成されている。また、図２〜図７に示す例において、二重容器３０の底部３４は、当該二重容器３０の下方（首部３３から底部３４に向かう方向）に向けて、外周から中央に傾斜している。
【００５８】
二重容器３０は、断熱空間３１を囲む、内容器１０の外表面１１、及び外容器２０の内表面２１に形成された金属膜（図示せず）をさらに含むこととしてもよい。この金属膜によって、二重容器３０における輻射による熱伝達が抑制される。金属膜は、輻射による熱伝達を抑制するものであれば特に限られないが、例えば、金属メッキであることが好ましく、銀メッキであることが特に好ましい。
【００５９】
二重容器３０の製造方法は、上述した当該二重容器３０の構成を実現できる方法であれば特に限られないが、当該二重容器３０は、例えば、ガラス魔法瓶等の飲料容器に含まれる断熱性二重容器の公知の製造方法と同様にして製造される。すなわち、二重容器３０は、例えば、次のような方法で製造される。
【００６０】
まずガラス製の内容器１０の外表面１１の所望の位置（例えば、図２〜図５に示すような二重容器３０の胴部３５に対応する当該内容器１０の胴部１５の外表面１１、及び／又は図６及び図７に示すような二重容器３０の底部３４に対応する当該内容器１０の底部１４の外表面１１）に、接着剤を使用して、スペーサ４０を接着させる。
【００６１】
次いで、外表面１１の一部にスペーサ４０が接着した内容器１０をガラス製の外容器２０内に挿入する。このとき、スペーサ４０が内容器１０と外容器２０とに挟まれるように当該内容器１０を当該外容器２０内に収容する。その結果、スペーサ４０によって、内容器１０の外表面１１と外容器２０の内表面２１との距離が、所定の距離（当該スペーサ４０の厚さに相当する距離）に保たれ、当該内容器１０と当該外容器２０との間に隙間（断熱空間３１に相当する空間）が確保される。なお、ここでは、スペーサ４０をまず内容器１０に接着させることとしたが、これに限られず、例えば、スペーサ４０をまず外容器２０の内表面２１に接着させ、次いで、当該外容器２０内に内容器１０を挿入することとしてもよい。
【００６２】
その後、内容器１０の首部１３と外容器の首部２３とを溶着して、二重容器３０の首部３３を形成する。さらに、この溶着された内容器１０及び外容器２０を所定の温度（例えば、５００℃以上、８００℃以下）で所定時間（例えば、１０分以上、３０分以下）加熱することにより、アニーリングを行う。
【００６３】
ここで、二重容器３０の底部３４に対応する、外容器２０の底部２４には、下方に延びるチップ管２６が形成されている。完成した二重容器３０においては、図３、図４Ａ及び図６に示すように、外容器２０のチップ管２６の下方端は封止されているが、後述する排気によって断熱空間３１が形成される前においては、当該チップ管２６の下方端は開口している。
【００６４】
そこで、二重容器３０の製造においては、上述のアニーリング後、外容器２０のチップ管２６の開口から、内容器１０と外容器２０との隙間に、銀メッキ形成用の薬液を注入し、当該内容器１０の外表面１１及び当該外容器２０の内表面２１に銀メッキを形成する。
【００６５】
次に、残存した薬液をチップ管２６から排出するとともに、ポンプを使用して当該チップ管２６の開口から排気を行い、内容器１０と外容器２０との隙間の圧力を低減する。そして、内容器１０と外容器２０との隙間の圧力が所望のレベル（例えば、１×１０−４Ｐａ以下）まで低減された時点で、チップ管２６の下方端を封止して、密閉された断熱空間３１を形成する。こうして、内容器１０及び外容器２０を含み、当該内容器１０と当該外容器２０との間に断熱空間３１が形成された二重容器３０が得られる。
【００６６】
液体容器１は、上述のようにして得られる二重容器３０を含む。液体容器１は、温度を維持しながら液体を収容するために使用される断熱容器（保温容器又は保冷容器）である。液体容器１は、その二重容器３０の収容空間３２内に液体を収容する。二重容器３０においては、首部３３に形成された開口３６を介して、当該二重容器３０の収容空間３２に液体を注入し、又は当該収容空間３２に収容された液体を注出する。
【００６７】
液体容器１に収容される液体は特に限られないが、飲料であることが好ましいすなわち、液体容器１は、好ましくは飲料容器である。この場合、液体容器１は、飲料用の断熱容器（保温容器又は保冷容器）である。具体的に、液体容器１は、いわゆるガラス魔法瓶であることとしてもよい。
【００６８】
図１〜図３に示す例において、液体容器１は、二重容器３０と、当該二重容器３０を収容する筐体５０とを有する。筐体５０を構成する材料は特に限られないが、当該筐体５０は、樹脂及び／又は金属で構成されることが好ましい。
【００６９】
図１〜図３に示す例において、筐体５０は、二重容器３０内の液体を注出するための開口が形成された口部５１と、二重容器３０の首部３３の開口を塞ぐ蓋部５２と、使用者によって掴まれる取手部５３とを含む。この例において、ユーザが蓋部５２の開閉操作部材（図示せず）を操作することによって、二重容器３０の首部３３の開口と、筐体５０の口部５１の開口とを連通させて、液体の注出を可能にする。
【００７０】
液体容器１は、収容する液体を加熱するための加熱手段（例えば、ヒーター）を有することとしてもよい。この場合、液体容器１は、例えば、いわゆる電気ポットである。
【００７１】
また、液体容器１は、収容する液体を加熱するための加熱手段を有しないこととしてもよい。この場合、液体容器１は、例えば、加熱手段を有しないガラス魔法瓶である。図１〜図７に示す例において、液体容器１は、加熱手段を有しない飲料容器である。
【００７２】
液体容器１の容量は特に限られないが、例えば、０．１Ｌ（リットル）以上、５Ｌ以下であることとしてもよく、０．１Ｌ以上、４Ｌ以下であることとしてもよい。また、液体容器１の容量は、例えば、０．２Ｌ以上、５Ｌ以下であることとしてもよく、０．２Ｌ以上、４Ｌ以下であることとしてもよい。
【００７３】
次に、本実施形態に係る具体的な実施例について説明する。
【実施例】
【００７４】
[試験１]
スペーサとして、セピオライトを含有する成形体（スペーサ１）、又はケイ酸カルシウムを含有する成形体（スペーサ２）を使用して、二重容器を製造した。ただし、銀メッキ及び断熱空間の排気は行わなかった。【００７５】
セピオライトを含有するスペーサ（セピオライトスペーサ）として使用された成形体は、約８０重量％のセピオライトと、約１３重量％の含水ケイ酸マグネシウムと、約２重量％のベントナイトと、約５重量％のパーライトとを含有する、円柱状の成形体（直径６．８±１．０ｍｍ、厚さ３．８（±１．０）ｍｍ）であった。【００７６】
なお、セピオライトスペーサは、１．０％圧縮時の荷重１．３ＭＰａという圧縮強度と、３００℃における熱伝導率約０．１９Ｗ／（ｍ・Ｋ）という断熱性とを有する成形体であった。 【００７７】
ケイ酸カルシウムを含有するスペーサ（ケイ酸カルシウムスペーサ）として使用された成形体は、約６０重量％のケイ酸カルシウムと、約３５重量％のワラストナイトと、約４．５重量％のガラス長繊維と、約０．５重量％の結晶質シリカとを含有する、円柱状の成形体（直径６．８±１．０ｍｍ、厚さ３．８（±１．０）ｍｍ）であった。【００７８】
なお、ケイ酸カルシウムスペーサは、ゾノトライト系ケイ酸カルシウムを主成分として含有し、有機成分を実質的に含有せず、１．０％圧縮時の荷重２．３ＭＰａ〜２．７ＭＰａという圧縮強度と、３００℃における熱伝導率約０．２０Ｗ／（ｍ・Ｋ）という断熱性とを有する成形体であった。【００７９】
セピオライトスペーサ及びケイ酸カルシウムスペーサを７００℃で１０分加熱した後の質量減少率を測定した。予め７００℃に保持した電気炉にそれぞれのスペーサ２個を入れ、１０分間加熱した。加熱前後の質量を測定することにより、質量減少率を算出した結果、セピオライトスペーサが１４．６％、ケイ酸カルシウムスペーサが３．９％であった。【００８０】
そして、二重容器は、次のようにして製造した。まず図７に示すように、内容器の底部の外表面に、接着剤により３つのスペーサを接着した。次いで、底部の外表面にスペーサが接着した内容器を外容器に挿入した。このとき、スペーサを内容器の底部の外表面と、外容器の底部の内表面とで挟むことにより、当該内容器と当該外容器との間に隙間（断熱空間に相当する空間）を確保した。【００８１】
その後、内容器の首部と外容器の首部とを溶着した。さらに、５００℃〜８００℃で１０分〜３０分のアニーリングを行った。そして、外容器の底部のチップ管を封止した。こうして図６及び図７に示すような二重容器を得た。【００８２】
次いで、上述のようにして得られた二重容器の割れ試験を行った。すなわち、ロードセル（５０００Ｎ）及び治具（直径１００ｍｍ、長さ２５ｍｍ）を有する試験機（ミネベア(株)社製  テクノグラフ  ＴＧ−１０ｋＮ）を使用して、二重容器の内容器の底部に、当該内容器の内側から荷重をかけた場合において、当該二重容器の割れが生じる時点の荷重（割れ荷重）を測定した。【００８３】
具体的に、まず試験機の治具を、二重容器の首部の開口から内容器内に挿入し、当該治具の下端を当該内容器の底部の内表面に押し付けて、当該治具による荷重が１Ｎに達した位置を試験開始位置として設定した。【００８４】
次いで、治具を速度０．１ｍｍ／分で下降させ、二重容器の割れが生じるまで、当該治具によって内容器の底部を押し下げた。そして、二重容器の割れが生じた時点の荷重を割れ荷重として検出した。【００８５】
試験は、セピオライトスペーサ（スペーサ１）を含む二重容器、及びケイ酸カルシウムスペーサ（スペーサ２）を含む二重容器のそれぞれについて、２回ずつ行った。なお、二重容器の割れは、その首部において発生した。これは、おそらく二重容器の首部の厚さが、胴部及び底部のそれより小さかったためと考えられた。【００８６】
上記割れ試験の結果、セピオライトスペーサを含む二重容器の割れ荷重は１２００Ｎ（２回の試験で得られた値の算術平均値）であった。一方、ケイ酸カルシウムスペーサを含む二重容器の割れ荷重は１９００Ｎ（２回の試験で得られた値の算術平均値）であった。【００８７】
すなわち、ケイ酸カルシウムスペーサを含む二重容器に割れが生じるために必要な荷重は、セピオライトスペーサを含む二重容器のそれより顕著に大きかった。以上より、ケイ酸カルシウムスペーサを使用することにより、セピオライトスペーサを使用する場合に比べて、二重容器の割れの発生が効果的に抑制されることが確認された。【００８８】
[試験２]
スペーサとして、上述の試験１と同様、セピオライトスペーサ（スペーサ１）、又はケイ酸カルシウムスペーサ（スペーサ２）を使用し、銀メッキ及び断熱空間の排気を行って、二重容器を製造した。【００８９】
まず図７に示すように、内容器の底部の外表面に、接着剤により３つのスペーサを接着した。次いで、底部の外表面にスペーサが接着した内容器を外容器に挿入した。このとき、スペーサを内容器の底部の外表面と、外容器の底部の内表面とで挟むことにより、当該内容器と当該外容器との間に隙間（断熱空間に相当する空間）を確保した。【００９０】
その後、内容器の首部と外容器の首部とを溶着した。さらに、５００℃〜８００℃で１０分〜３０分のアニーリングを行った。また、外容器の底部のチップ管の開口から、内容器と外容器との隙間に銀メッキ用の薬液を注入し、当該薬液を内容器の外表面及び外容器の内表面に塗布することにより、内容器の外表面及び外容器の内表面に銀メッキを形成した。【００９１】
その後、薬液を外容器のチップ管の開口から排出するとともに、当該チップ管の開口からポンプを使用して排気を行った。そして、排気によって内容器と外容器との隙間の圧力が１×１０−２Ｐａ以下に低減された時点で、外容器のチップ管を封止して、断熱空間を形成した。こうして図６及び図７に示すような二重容器を得た。【００９２】
次いで、上述の試験１と同様に、二重容器の割れ試験を行った。試験は、セピオライトスペーサを含む二重容器については２回行い、ケイ酸カルシウムスペーサを含む二重容器については４回行った。なお、二重容器の割れは、上述の試験１と同様、おそらく当該二重容器の首部の厚さが、胴部及び底部のそれより小さかったため、その首部において発生した。【００９３】
上記割れ試験の結果、セピオライトスペーサを含む二重容器の割れ荷重は１２００Ｎ（２回の試験で得られた値の算術平均値）であった。一方、ケイ酸カルシウムスペーサを含む二重容器の割れ荷重は１８００Ｎ（４回の試験で得られた値の算術平均値）であった。【００９４】
すなわち、上述の試験１と同様、ケイ酸カルシウムスペーサを含む二重容器に割れが生じるために必要な荷重は、セピオライトスペーサを含む二重容器のそれより顕著に大きかった。以上より、ケイ酸カルシウムスペーサを使用することにより、セピオライトスペーサを使用する場合に比べて、二重容器の割れの発生が効果的に抑制されることが確認された。【００９５】
なお、上述の試験１及び試験２では、二重容器の底部にケイ酸カルシウムスペーサを配置した場合の効果について確認されたが、同様に、二重容器の胴部にケイ酸カルシウムスペーサを配置した場合においても、例えば、当該二重容器の内容器の胴部に対して、これに対向する外容器の胴部側に向けて荷重がかかることによる割れの発生が効果的に抑制されることは合理的に理解される。【００９６】
また、上述の例では、スペーサ４０を３つ配置した場合について説明したが、これに限られず、スペーサの数は、２以上であってもよく、３以上であることが好ましく、３以上、１０以下であることがより好ましく、３以上、５以下であることが特に好ましい。内容器１０と外容器２０との相対的な位置の安定性を高めつつ、当該内容器１０と外容器２０との間で生じる熱伝導を可能な限り低減することに鑑みると、スペーサ４０の数は３であることが特に好ましい。
【産業上の利用可能性】
【００９７】
本発明によれば、割れの発生が効果的に抑制され、断熱性に優れた断熱容器を提供することができる。【００９８】
本発明を詳細にまた特定の実施態様を参照して説明したが、本発明の精神と範囲を逸脱することなく様々な変更や修正を加えることができることは当業者にとって明らかである。
本出願は、２０１６年９月２６日出願の日本特許出願（特願２０１６−１８６９８７）に基づくものであり、その内容はここに参照として取り込まれる。
【図１】
0006518019.tif 000002
【図２】
0006518019.tif 000003
【図３】
0006518019.tif 000004
【図４Ａ】
0006518019.tif 000005
【図４Ｂ】
0006518019.tif 000006
【図５】
0006518019.tif 000007
【図６】
0006518019.tif 000008
【図７】
0006518019.tif 000009